Brevet FR3012450A1 — publié le 20150501

La présente invention concerne le domaine des batteries secondaires au lithium. Elle vise plus particulièrement à proposer un nouveau matériau actif d'électrodes pour ces batteries secondaires et notamment pour des batteries lithium-ion. Les batteries au lithium sont de plus en plus utilisées comme sources d'énergie autonome, en particulier dans les équipements portables, où ils remplacent progressivement les accumulateurs nickel-cadmium (NiCd) et nickel-hydrure métallique (NiMH). Cette évolution s'explique par l'amélioration continue des performances des accumulateurs au lithium, leur conférant ainsi des densités d'énergie nettement supérieures à celles proposées par les filières NiCd et NiMH. Les batteries au lithium trouvent de multiples applications, notamment dans les nouvelles technologies de l'information et de la communication (NTIC), des dispositifs médicaux, les véhicules électriques, le stockage de l'énergie de cellules photovoltaïques, etc. Ces générateurs électrochimiques au lithium fonctionnent classiquement sur le principe d'insertion ou de désinsertion (ou intercalation-désintercalation) du lithium sur au moins une électrode. En particulier, dans un accumulateur lithium-ion, les cations Li+ font ainsi des allers-retours entre les électrodes, respectivement positive et négative, à chaque charge et décharge de l'accumulateur. Le matériau actif de l'électrode positive est capable de libérer des ions lithium au moment de la charge et d'incorporer des ions lithium au moment de la décharge. D'une manière générale, les composés actifs d'électrodes utilisés dans les accumulateurs commerciaux sont, pour l'électrode positive, des composés lamellaires tels que LiCoO2, LiNiO2 et mixtes Li(Ni, Co, Mn, A1)02 ou des composés de structure spinelle de compositions proches de LiMn2O4. L'électrode négative est généralement du carbone (graphite, coke, etc.) ou éventuellement le spinelle Li4Ti5012 ou un métal formant un alliage avec le lithium (Sn, Si, etc.). Pour répondre plus particulièrement aux nouveaux marchés de l'automobile hybride et électrique ou du solaire photovoltaïque, les contraintes de coût, de volume de production et de performances en puissance imposent la recherche de nouveaux matériaux actifs d'électrode. Dans cette optique, des polymères ont déjà été proposés, par exemple dans les documents WO 2009/043729, WO 2009/127674 ou EP 1 244 168, comme matériaux actifs, pour leur propriété de conduction de l'électricité, en remplacement ou en complément de conducteurs électroniques classiques tels que le noir de carbone. Ils sont principalement utilisés pour leur facilité de mise en oeuvre, comparée aux suspensions de particules conductrices, et permettent d'améliorer la percolation électrique des matériaux actifs d'électrode. Les polymères les plus couramment employés sont des polyanilines, des polypyrroles, des composés conducteurs de protons contenant au moins un hétérocycle avec un atome d'azote, ou encore des polymères présentant sur leur chaîne un composant portant un pont disulfure. A titre d'exemple, le document US 7,651,647 propose la mise en oeuvre d'un mélange d'un matériau actif tel que l'oxyde de vanadium-argent ou du carbone fluoré et d'un polymère conducteur choisi parmi la polyaniline, le polydioxythiophène et leur combinaison, pour la fabrication d'une électrode positive d'une cellule électrochimique. On peut encore citer le document JP 2008-192452 qui décrit l'utilisation, comme matériaux actifs d'électrodes, de polymères conducteurs formés à partir de monomères présentant des cycles hétéroaromatiques à cinq chaînons, en particulier des polythiophènes porteurs de radicaux TEMPO ou dérivés. Ces polymères sont synthétisés par greffage du motif TEMPO sur les monomères, suivi de la polymérisation. Toutefois, l'utilisation de ces polymères greffés dans des batteries secondaires au lithium n'est pas totalement satisfaisante. Ainsi, elle nécessite la mise en oeuvre conjointe d'importantes quantités de conducteurs électroniques classiques, tels que du noir de carbone, généralement entre 20 % et 70 % en poids, afin de permettre l'extraction des électrons du matériau actif. Par ailleurs, l'ajout de telles quantités de conducteurs électroniques se fait malheureusement au détriment de la densité d'énergie massique ou volumique de l'électrode, et rend toute application industrielle fortement onéreuse. Enfin, l'utilisation de liants complémentaires est nécessaire pour assurer l'adhérence du matériau polymère sur le collecteur de courant et une bonne tenue mécanique de l'électrode Récemment, les documents US 2009/181309, US 2009/152509 et US 2005/239917 ont proposé des composés carbonyles comme matériaux de cathode pour les batteries au lithium. Néanmoins, bien que ces matériaux soient avantageux en termes d'énergie et de densité de puissance, ils présentent de nombreux problèmes de transport électronique et ionique de l'électrode, et de stabilité chimique, thermique et électrochimique du matériau. En outre, ces matériaux possèdent un potentiel rédox inadéquat. La présente invention vise à proposer de nouveaux composés utilisables comme matériau d'électrode pour des batteries secondaires au lithium, et permettant notamment de pallier les inconvénients précités. Plus particulièrement, elle concerne, selon un premier de ses aspects, un composé comprenant au moins une entité de formule (I) : (I) dans laquelle le groupement phénylique est substitué par un à quatre substituant(s) R, identique(s) ou différent(s), choisi(s) parmi un atome d'hydrogène, un atome d'halogène choisi parmi le fluor, le chlore, le brome ou l'iode, un groupement -C(=S)-SLi, un groupement -OLi, un groupement -SLi, un radical (Ci-C12)alkyle, un radical (C2- Ci2)alkényle, un radical (C6-Ci4)aryle ou hétéroaryle ; ou deux substituants R vicinaux pouvant le cas échéant être liés entre eux pour former ensemble un cycle de 3 à 7 chaînons incluant éventuellement un autre hétéroatome choisi parmi N, O ou S ; à l'état de base ou de sel ; ainsi que ses formes tautomères. De tels composés s'avèrent particulièrement avantageux comme matériau actif d'électrodes pour des batteries secondaires au lithium. Ainsi, l'invention concerne également, selon un autre de ses aspects, l'utilisation de tels composés comme matériau d'électrode. Elle porte également sur un tel matériau d'électrode et sur l'électrode ainsi formée. La mise en oeuvre des composés selon l'invention comme matériau d'électrode s'avère avantageuse à plusieurs titres. Tout d'abord, les électrodes formées selon l'invention présentent une bonne flexibilité et légèreté, propriétés particulièrement recherchées dans le cadre des systèmes portables. Elles présentent une très bonne stabilité chimique, thermique et électrochimique. Elles possèdent des propriétés de transport électronique et ionique améliorées, notamment par rapport à celles mettant en oeuvre les composés carbonyles décrits dans les documents US 2009/181309, US 2009/152509 et US 2005/239917, et possèdent également un potentiel redox élevé. De plus, contrairement aux électrodes classiques à base de matériaux inorganiques d'insertion pulvérulents, les électrodes comprenant les composés de l'invention peuvent être mises en forme selon des techniques classiques d'enduction ou d'impression, ou toute autre technique de mise en oeuvre de matériaux organiques en solution (techniques de coating comme la tournette, le deep-coating, le spray, le drop casting) ou à l'état fondu (technique d'extrusion, d'injection, de rotomoulage, d'extrusion soufflage...). D'autres caractéristiques, variantes et avantages des composés selon l'invention, de leur préparation et de leur mise en oeuvre ressortiront mieux à la lecture de la description, des exemples et figures qui vont suivre, donnés à titre illustratif et non limitatif de l'invention. Composés de l'invention Comme précisé ci-dessus, les composés selon l'invention comprennent au moins une entité de formule (I) : (I) dans laquelle le groupement phénylique est substitué par un à quatre substituant(s) R, identique(s) ou différent(s), choisi(s) parmi un atome d'hydrogène, un atome d'halogène choisi parmi le fluor, le chlore, le brome ou l'iode, un groupement -C(=5)-SLi, un groupement -OLi, un groupement -SLi, un radical (Ci-Ci2)alkyle, un radical (C2- Ci2)alkényle, un radical (C6-Ci4)aryle ou hétéroaryle ; ou deux substituants R vicinaux pouvant le cas échéant être liés entre eux pour former ensemble un cycle de 3 à 7 chaînons incluant éventuellement un autre hétéroatome choisi parmi N, O ou S ; à l'état de base ou de sel ; ainsi que ses formes tautomères. Dans le cadre de la présente invention : - « Ct-C, où t et z peuvent prendre les valeurs de 1 à 14 », désigne une chaine carbonée pouvant avoir de t à z atomes de carbone, à l'image d'une chaine carbonée en Ci-C12 ; - un atome d'halogène désigne un fluor, un chlore, un brome ou un iode ; - un alkyle désigne un groupe aliphatique saturé linéaire, ramifié ou cyclique, en particulier comprenant de 1 à 12 atomes de carbone. A titre d'exemples, on peut citer les groupes méthyle, éthyle, propyle, isopropyle, butyle, isobutyle, tertbutyle, cyclohexyle, cyclopentyle, etc. ; - un alkényle désigne un groupe aliphatique mono- ou polyinsaturé, linéaire, ramifié ou cyclique, en particulier comprenant de 2 à 12 atomes de carbone, comprenant par exemple une ou plusieurs insaturations éthyléniques. A titre d'exemples, on peut citer les groupes éthylène, 1-méthyléthylène, propylène, cyclohexadiène, phényle, etc. ; - un aryle désigne un groupe aromatique mono-, bi- ou tricyclique comprenant entre 6 et 14 atomes de carbones. A titre d'exemples de groupes aryles, on peut citer les groupes phényle, naphtyle, etc. ; - un hétéroaryle désigne un groupe hétérocyclique mono-, bi- ou tricyclique aromatique de 5 à 14 chaînons contenant de 1 à 8 hétéroatomes choisis parmi l'oxygène, le soufre et l'azote. A titre d'exemples de groupes hétéroaryles, on peut citer les groupes pyridine, pyrazine, pyrimidine, pyrazole, oxadiazole, thiazole, imidazole, benzothiophène, quinoline, indole, etc. ; - un cycle de 3 à 7 chaînons désigne un groupe cyclique non aromatique, insaturé ou saturé, de 3 à 7 chaînons, comprenant éventuellement un ou plusieurs hétéroatomes choisi parmi l'oxygène, le soufre et l'azote. A titre d'exemples de cycles de 3 à 7 chaînons, on peut citer les groupes cyclopropyle, cyclopropene, cyclobutyle, cyclobutene, cyclopentyle, cyclopentene, cyclohexyle, azétidinyle, pyrrolidinyle, pipéridinyle, morpholinyle, thiomorpholinyle, pipérazinyle, homopipérazinyle, dihydro- oxazolyle, dihydro-thiazolyle, dihydro-imidazolyle, dihydro-pyrrolyle ou tétrahydropyridinyle, etc. La présente invention concerne également les formes tautomériques des composés comprenant une entité de formule (I) selon l'invention. On entend par une « une forme tautomère », un isomère de constitution dont la structure diffère par la position d'un atome, par exemple un atome d'hydrogène, et d'une ou de plusieurs liaisons multiples. Deux formes tautomères sont capables de se transformer facilement et réversiblement l'une en l'autre. Les composés comprenant au moins une entité de formule (I) peuvent exister à l'état de bases ou de sels. De tels sels font également partie de l'invention. Par exemple, les sels peuvent être des sels de cation alcalin, alcalino-terreux ou de métaux de transition, tel que par exemple l'alcoolate de lithium/Na, le sulphonate de Li/Na, le dialkyleamide de Li/Na, etc. Il peut également s'agir de sel de cation organique tel que les sels ammonium, phosphonium ou sulfonium. Selon un mode de réalisation particulièrement préféré, les composés comprenant au moins une entité de formule (I) sont choisis parmi les composés de formule (II) : dans laquelle : - au moins l'un des substituants R1, R2, R3, R4 ou R5 représente un groupement -C(=5)- SLi, les autres, identiques ou différents, représentant un groupe R choisi parmi un atome d'hydrogène, un atome d'halogène choisi parmi le fluor, le chlore, le brome ou l'iode, un groupement -C(=S)-SLi, un groupement -OLi, un groupement -SLi, un radical (CiCi2)alkyle, un radical (C2-Ci2)alkényle, un radical (C6-Ci4)aryle ou hétéroaryle ; ou deux substituants R vicinaux pouvant le cas échéant être liés entre eux pour former ensemble un cycle de 3 à 7 chaînons incluant éventuellement un autre hétéroatome choisi parmi N, O ou S; à l'état de base ou de sel ; ainsi que ses formes tautomères. LiS R5 R4 R3 R1 R2 De préférence, dans les composés selon l'invention, R3 représente un groupement -C(=S)-SLi, et R1, R2, R4 et R5, identiques ou différents, représentent un substituant R tel que défini ci-dessus. Selon un mode de réalisation particulier, R représente un atome d'hydrogène, 5 un groupement -C(=5)-SLi, un groupement -OLi ou un groupement -SLi. De préférence, R représente un atome d'hydrogène. Plus particulièrement, il peut s'agir du composé (1,4-benzene)-bisdithioate de bis-lithium de formule : 10 ou sa forme tautomère. Les produits comprenant au moins une entité de formule (I) tels que définis ci-dessus peuvent être préparés par les méthodes générales connues de l'homme du métier. Par ailleurs, les composés de formule (II) selon l'invention peuvent être préparés selon le procédé de préparation comprenant au moins : 15 (a) la réaction d'éthanolate de lithium avec du soufre ; et (b) la mise en contact du mélange réactionnel obtenu à l'issue de l'étape (a) avec un composé de formule (III) : R5 R4 dans laquelle : 20 - au moins l'un des substituants R1, R2, R3, R4 ou R5 représente un groupement -CH2- Cl, les autres, identiques ou différents, représentant un groupe R choisi parmi un atome d'hydrogène, un atome d'halogène choisi parmi le fluor, le chlore, le brome ou l'iode, un groupement -CH2-Cl, un groupement -OLi, un groupement -SLi, un radical (CiCi2)alkyle, un radical (C2-Ci2)alkényle, un radical (C6-Ci4)aryle ou hétéroaryle ; ou deux substituants R vicinaux pouvant le cas échéant être liés entre eux pour former ensemble un cycle de 3 à 7 chaînons incluant éventuellement un autre hétéroatome choisi parmi N, O ou S; dans des conditions propices à la formation du composé de formule (II). Selon une variante particulière de ce procédé, l'étape (a) du procédé est effectuée à une température comprise entre 25°C et 150°C pendant une durée variant de 1 heure à 48 heures. Bien entendu, il appartient à l'homme du métier d'ajuster les conditions de synthèse pour obtenir les composés selon l'invention. Les composés selon l'invention sont généralement obtenus sous forme d'un solide qui se prête à une utilisation telle quelle ou par exemple en solution. Matériau actif d'électrode Comme précisé précédemment, le composé selon l'invention est particulièrement avantageux comme matériau actif d'électrode. Ainsi, la présente invention concerne l'utilisation d'un composé tel que défini précédemment comme matériau actif d'électrode. Selon un autre de ses aspects, l'invention concerne également un matériau actif d'électrode comprenant au moins un composé tel que défini précédemment. Le matériau d'électrode peut être préparé sous la forme d'une poudre dispersé ou en solution. Le matériau d'électrode peut comprendre un composé ou mélange de composés selon l'invention. Il peut comprendre, outre le ou lesdits composés de l'invention, un ou plusieurs composés additionnels classiquement mis en oeuvre, comme par exemple un liant ou un additif conducteur. Avantageusement, ce matériau est immobilisé au niveau de l'électrode. Electrode Selon encore un autre de ses aspects, l'invention concerne une électrode formée en tout ou partie d'un matériau d'électrode tel que décrit précédemment. De préférence, le matériau d'électrode représente de 10 % à 95 % en poids du poids total de l'électrode, en particulier plus de 40 % en poids, et plus particulièrement de 40 % à 80 % en poids, par rapport au poids total de ladite électrode. Une électrode selon l'invention peut être utilisée comme électrode positive ou comme électrode négative, en particulier d'un générateur au lithium. De manière classique, une électrode selon l'invention peut comporter un collecteur de courant sur laquelle est appliqué ledit matériau actif d'électrode, notamment via les techniques développées ci-dessous. Par exemple, de l'aluminium ou de l'acier inoxydable peuvent être utilisés comme collecteur de courant pour une électrode positive ; et du cuivre, du nickel ou de l'acier, traités en une feuille découpée, un métal en mousse ou une plaque de feuille laminé, par exemple, peuvent être utilisés comme collecteur de courant pour une électrode négative. Avantageusement, une électrode selon l'invention peut être exempte de collecteur de courant. Selon un mode de réalisation particulier, l'électrode peut comprendre en outre un ou plusieurs additif(s) conducteur(s) électronique(s). Le ou lesdits additifs conducteurs électroniques peuvent être choisis parmi des fibres de carbone, du noir de carbone, des nanotubes de carbone, du graphène et leurs 20 analogues. Selon un mode de réalisation préféré, le ou lesdits additifs conducteurs électroniques peuvent être présents en une quantité inférieure ou égale à 60 % en poids par rapport au poids total de ladite électrode, de préférence inférieure ou égale à 40 % en poids, et plus particulièrement inférieure ou égale à 20 % en poids, par rapport au poids 25 total de ladite électrode. Selon un mode de réalisation particulier, l'électrode peut être exempte d'additif conducteur électronique. Selon un autre mode de réalisation particulier, l'électrode peut comprendre en outre un ou plusieurs liant(s). 30 De tels liants peuvent être avantageusement choisi(s) parmi des liants fluorés, en particulier parmi le polytétrafluoroéthylène, le polyfluorure de vinylidène, les polymères dérivés de carboxyméthylcellulose, les polysaccharides et les latex notamment de type caoutchouc styrène-butadiène (SBR ou en langue anglaise « styrene-butadiene rubber »). Selon un mode de réalisation préféré, le ou lesdits liants peuvent être présents en une quantité inférieure ou égale à 40 % en poids, par rapport au poids total de l'électrode, de préférence inférieure ou égale à 20 % en poids, notamment inférieure ou égale à 10 % en poids, et plus particulièrement inférieure ou égale à 5 % en poids, par rapport au poids total de l'électrode. En particulier, une électrode selon l'invention peut comprendre moins de 40 % en poids de liants fluorés, en particulier moins de 20 % en poids de liants fluorés, par rapport au poids total de l'électrode. Selon une variante de réalisation particulière, une électrode selon l'invention est exempte de liant. Une électrode peut en outre comprendre d'autres additifs couramment mis en oeuvre pour des électrodes de batteries secondaires au lithium. Procédé de préparation d'électrode Une électrode selon l'invention peut être préparée suivant différentes techniques. Selon une première variante de réalisation, l'électrode selon l'invention peut être formée par un procédé de préparation d'une électrode telle que définie précédemment, comprenant au moins les étapes consistant en : (i) disposer d'un mélange formé d'au moins un matériau d'électrode tel que défini précédemment, d'une phase liquide en particulier comprenant un ou plusieurs solvants organiques ou aqueux, et éventuellement d'un ou plusieurs additif(s) conducteur(s) électronique(s) et/ou liant(s) ; et (ii) déposer ledit mélange de l'étape (i) par enduction ou par une technique d'impression sur un substrat de base ou par extrusion ou par colaminage. La dispersion de l'étape (i), lorsqu'elle est aqueuse, peut également comporter un épaississant, par exemple de type carboxy méthylcellulose, hydroxypropyle méthylcellulose, et/ou un surfactant et/ou un sel (LiOH par exemple). Une telle dispersion est également couramment appelée « encre ». L'encre peut par exemple être déposée selon l'étape (ii) sur un collecteur de courant, tel qu'une feuille métallique, par exemple en aluminium ou en cuivre. Le dépôt de l'encre peut par exemple être réalisé par flexographie, héligravure, sérigraphie, jet d'encre ou spray. L'homme du métier est à même d'ajuster les conditions de mise en oeuvre de ces différentes techniques. En ce qui concerne le substrat de base, il peut s'agir d'un film polymérique de type polyéthylène ou polypropylène. L'étape (ii) est alors suivie d'une étape ultérieure (iii) de décollage dudit film polymérique, pour former une électrode autosupportée. Selon une seconde variante de réalisation, une électrode conforme à l'invention peut être formée par électropolymérisation in situ en solution. Ainsi, une couche polymérique formée en tout ou partie d'entités de formule (I) selon l'invention peut être générée par électropolymérisation de monomères fonctionnalisés par des entités de formule (I). Cette électrode peut être réalisée directement sur un collecteur de courant, tel que, par exemple, une feuille d'aluminium, de nickel, de cuivre, d'acier ou de carbone, le cas échéant en présence de conducteurs électroniques additionnels. L'invention concerne ainsi, selon un autre de ses aspects, un procédé de préparation d'une électrode telle que définie précédemment, comprenant la formation d'un polymère par électropolymérisation in situ sur un collecteur de courant, de monomères fonctionnalisés par des entités de formule (I) telles que décrites précédemment. Les monomères à fonctionnaliser peuvent notamment être choisis dans la famille des pyrroles, thiophènes, fluorènes, carbazoles, anilines, phénylènes, isothionaphtènes, acétylènes, phénylènevinylènes et leurs mélanges. Selon une variante particulièrement préférée, l'électropolymérisation a lieu directement au sein d'une cellule électrochimique au lithium. Dans cette configuration, l'électropolymérisation a lieu lors du premier cycle de charge (ou décharge) de la cellule et l'électrode se forme in situ sur le collecteur de l'électrode positive (ou négative respectivement). Plus particulièrement, le procédé de formation de l'électrode par électropolymérisation in situ peut comprendre au moins les étapes consistant en : (i) introduire lesdits monomères fonctionnalisés par des entités de formule (I) sous forme de poudre dans l'électrolyte d'une cellule électrochimique au lithium ou mettre en solution lesdits monomères fonctionnalisés dans l'électrolyte d'une cellule électrochimique au lithium ; et (ii) effectuer au moins un cycle de charge de la cellule pour former une électrode positive, ou au moins un cycle de décharge de la cellule pour former une électrode négative. La solution d'électrolyte peut être choisie parmi les électrolytes classiquement mis en oeuvre pour des batteries au lithium, au travers desquels les cations Li+ ont la possibilité de migrer. L'électrolyte peut, par exemple, être constitué par un sel comportant au moins le cation Lit Le sel est, par exemple, choisi parmi LiC1O4, LiAsF6, LiPF4, LiBF4, LiRFSO3, LiCH3SO3, LiN(RFSO2)2, LiN(RFSO2)3; RF étant choisi parmi un atome de fluor et un groupement perfluoroalkyle comportant entre 1 et 8 atomes de carbone. Le sel est, de préférence, dissous dans un solvant polaire aprotique tel que le carbonate d'éthylène, le carbonate de propylène, le carbonate de diméthyle, le carbonate d'éthylméthyle ; et il peut être supporté par un élément séparateur disposé entre les première et seconde électrodes, l'élément séparateur étant alors imbibé d'électrolyte. D'autres variantes de réalisation d'une électrode selon l'invention sont également envisageables, notamment : - par mise en oeuvre des composés de l'invention en solution : solubilisation du matériau actif selon l'invention dans un solvant, éventuellement en présence de conducteurs électroniques additionnels, et dépôt de la solution par une technique classique, par exemple choisie parmi les techniques d'impression (flexographie, héligravure, sérigraphie, jet d'encre, spray ...), drop casting, dip-coating, tournette. La mise en oeuvre en solution facilite le dépôt sur des collecteurs souples du type polymère avec un dépôt métallique ou tissus carbonés ; ou encore - par mise en oeuvre des composés de l'invention à l'état fondu : injection, extrusion, rotomoulage par exemple, éventuellement en présence de conducteurs électroniques additionnels. Dans le cas de l'extrusion, l'extrudat se présentera sous forme de jonc qui sera appliqué sur le collecteur de courant par compression (presse isostatique, calandrage, ...) ou préférentiellement sous forme de film qui sera déposé à l'état fondu directement sur un collecteur conducteur électrique (Al, de Ni, de Cu, acier, carbone...). Batterie secondaire au lithium Comme évoqué précédemment, la présente invention se rapporte à une batterie secondaire au lithium comprenant une électrode selon l'invention. Il peut s'agir d'une batterie lithium-ion, lithium-polymère, lithium-soufre, lithium-air ou supercondensateur, et de préférence une batterie lithium-ion. Le reste de la batterie peut être formée selon des méthodes conventionnelles. De manière générale, les batteries lithium-ion présentent une architecture avec deux électrodes (une électrode positive et une électrode négative), toutes les deux revêtues sur un collecteur de courant conducteur électrique, disposées de part et d'autre d'un séparateur organique ou inorganique. Les deux techniques de montage de cette architecture actuellement les plus utilisées sont le bobinage (enroulement des différents constituants dans une géométrie cylindrique ou prismatique) et le stack (empilement couche par couche des différents éléments). Bien entendu, d'autres techniques de montage pour former une batterie sont envisageables, telles que les techniques de l'impression. L'électrode selon l'invention peut constituer l'électrode positive ou l'électrode négative de la batterie. De préférence, elle constituera l'électrode négative. Dans le texte, les expressions « compris entre ... et ... » et « allant de ... à ... » et « variant de ... à ... » sont équivalentes et entendent signifier que les bornes sont incluses, sauf mention contraire. Sauf indication contraire, l'expression « comportant/comprenant un(e) » doit être comprise comme « comportant/comprenant au moins un(e) ». L'invention va maintenant être décrite au moyen des figures et exemples suivants donnés bien entendu à titre illustratif et non limitatif de l'invention. FIGURES Figure 1 : Courbes de voltampérométrie cyclique du BBDTLi2 : en solution sur électrode de Pt (2 mm) (Figure 1A) et sur carbone vitreux (3 mm) (Figure 1B) Figure 2 : Courbes de voltampérométrie cyclique du BBDTPLi2 en pile bouton Figure 3 : Courbes de capacité-potentiel du BBDTLi2 en pile bouton Figures 4 à 6 : Courbes de cyclage du BBDTLi2 à différents régimes Figure 7 : Spectre UV-Vis enregistré pendant l'électrolyse de BBDTLi230 EXEMPLES Exemple 1: Préparation du (1,4-benzene)-bisdithioate de bis-lithium (BBDTLi2j Une solution d' éthanolate de lithium est préparée par ajout de 10 mL d'éthanol anhydre sur 0,16 g de lithium métallique, dans une fiole à brome. Cette solution est ensuite ajoutée goutte-à-goutte à 5,86 g de soufre cristallisé dans 90 mL d'éthanol anhydre. Le mélange réactionnel est maintenu à reflux pendant approximativement 2 heures. Un équivalent de a,a'-dichlorure de p-xylène (1 g) est ensuite ajouté sous forme solide au mélange réactionnel et porté à reflux pendant 20 heures. Après refroidissement à température ambiante, le mélange brut est filtré afin d'éliminer l'excès de soufre, puis le filtrat est concentré sous pression réduite et à nouveau filtré. La solution est ensuite évaporée à sec pour donner un solide rouge. Le solide est lavé en abondance avec du toluène, du cyclohexane et du dichlorométhane. Le solide résiduel brut est purifié par recristallisation lente à température ambiante dans un mélange éther/cyclohexane. La structure du composé (1,4-benzene)-bisdithioate de bis-lithium obtenu est caractérisée par diffraction des rayons X sur monocristal. Les données cristallines obtenues sont détaillées dans le tableau 1 ci-dessous. Tableau 1 Composé (1,4-benzene)-bisdithioate de bis-lithium (BBDTLi2) Formule empirique C81-116Li206S4 Masse atomique 350.33 Température 150(2) K Longueur d'onde 0.71073 A Système cristallin Monoclinique Groupe spatial P 1 21/c 1 Dimensions de maille élémentaire a = 8.0373(5) A alpha = 90° b = 16.5938(11) A beta = 104.367(8)° gamma = 90° c = 6.0809(6) A Volume, Z 785.65(10) A3, 2 Densité (calculé) 1.481 g/cm3 Coefficient d'absorption 0.618 mm1 F(000) 364 Taille du cristal 0.40 x 0.05 x 0.02 mm Exem s le 2 : Voltam s érométrie cli ue du BBDTLi2 en solution Une solution à 1 mM de (1,4-benzene)-bisdithioate de bis-lithium dans l'acétonitrile (AN) contenant 0,1 M hexafluorophosphate de tétrabutylammonium (TBAPF6) est préparée. Les courbes de voltampérometrie cyclique sont mesurées en balayant le potentiel entre 1 et 4 V vsLi+ILi° à une vitesse de 0,1 V/s. La variation du potentiel électrique appliquée à l'électrode de platine ou de carbone vitreux est mesurée (Figures 1A et 1B respectivement). Sur l'électrode de platine (2mm) (Figure 1A), on observe le processus de réduction réversible du (1,4-benzene)-bisdithioate de bis-lithium à un potentiel de 1,25 V vs Li+/Li° (courbe en trait plein) puis l'apparition d'un nouveau processus redox au 2ème balayage (courbe pointillée) est détecté à 1,99 V. Sur l'électrode de carbone vitreux (3 mm) (Figure 1B), la réduction irréversible du (1,4-benzene)-bisdithioate de bis-lithium est mesurée à un potentiel de 1,09 V vs Li+/Li° (courbe en trait plein). Sur cette électrode, l'électro-génération d'un nouveau produit au 2ème balayage (courbe pointillée) est observé à un potentiel de 1,93 V vs Li+ ILi° Exemple 3 : Préparation d'une électrode Une électrode ayant la composition BBDTLi2:SuperP:Liant = 40:40:20 (en % massique) est préparée selon les étapes suivantes. 40 % de BBDTLi2 et 40 % de SuperP sont broyés en présence de cyclohexane. Le cyclohexane est ensuite évaporé à température ambiante pendant 30 minutes. 20 % de liant polyvinyldifluoride (PvdF solution 12 %) et la N-méthylepyrrolidone (NMP) sont ensuite ajoutés afin de former une encre. Cette encre est enduite avec une épaisseur de 200 !am sur un collecteur de courant en cuivre, puis est séchée dans une étuve à 55°C pendant 24 heures. Des électrodes à diamètre de 14 mm sont découpées à l'aide d'un emporte-pièce puis séchées dans un Buchi à 80°C pendant 48 heures. Exemple 4 : Fabrication d'une demi-pile bouton Afin de déterminer les performances électrochimiques du matériau d'électrode selon l'invention, un accumulateur de type « pile bouton » est réalisé avec : - une électrode négative de lithium métallique (1 M LiTFSI dans TEGDME:diox = 1:1 (% volumique)) ; - une électrode positive constituée d'une composition BBDTLi2:SuperP:Liant = 40:40:20 (% massiques), comprenant le composé de l'invention préparé selon l'exemple 1 déposé sur du cuivre; et - deux séparateurs à base de polyoléfines. La variation du potentiel électrique au cours des cycles est mesurée (Figure 2A (1' et 2ème balayages) et Figure 2B (du hème au 8ème balayage)). On observe au premier balayage, l'existence de plusieurs processus de réductions entre 1,2 et 1,8 V vs Li+/Li° et dès le 2ème cycle, on observe l'apparition de nouvelles signatures électrochimiques, pour générer ensuite un système très stable (Figure 2B), caractérisé par un processus de réduction à un potentiel de 1,64 V vs Li+/Li° et deux processus d'oxydation à 1,86 et 2,23 V vs Li+/Li°. La capacité spécifique en fonction du potentiel électrique est également mesurée (Figure 3). Au premier cycle, une capacité de 320 mAhg-1 supérieure à la capacité théorique du BBDTLi2 (Qth = 221 mAhg-1) est mesurée. Puis la capacité spécifique diminue et se stabilise à -200 mAhg-1 après 5 cycles (Figure 4). La tenue en cyclage du matériau électro-généré a été mesurée dans divers conditions, soit en changeant le solvant (Figure 5, de 1 à 1,8 V), en remplaçant le mélange d'éthers avec des mélanges carbonates, soit dans différents domaines de potentiel (Figure 6). Afin de comprendre la nature du matériau électro-généré in situ pendant le cyclage du BBDTLi2, des études spectro-électrochimiques ont été réalisées (Figure 7). L'électrolyse exhaustive du BBDTLi2 dans 0,1 M de tetrabutylammonium hexafluorophosphate dans l'acétonitrile (TBAPF6/AN) suivie par spectroscopie UV-Vis entraine des changements spectroscopiques importantes comme la diminution en intensité 30 de la bande à -340 nm accompagné par l'émergence de nouvelles bandes en proche IR. REVENDICATIONS1. Composé comprenant au moins une entité de formule (I) : (I) dans laquelle le groupement phénylique est substitué par un à quatre substituant(s) R, identique(s) ou différent(s), choisi(s) parmi un atome d'hydrogène, un atome d'halogène choisi parmi le fluor, le chlore, le brome ou l'iode, un groupement -C(=S)-SLi, un groupement -OLi, un groupement -SLi, un radical (Ci-Ci2)alkyle, un radical (C2- Ci2)alkényle, un radical (C6-Ci4)aryle ou hétéroaryle ; ou deux substituants R vicinaux pouvant le cas échéant être liés entre eux pour former ensemble un cycle de 3 à 7 chaînons incluant éventuellement un autre hétéroatome choisi parmi N, O ou S ; à l'état de base ou de sel ; ainsi que ses formes tautomères. 2. Composé comprenant au moins une entité de formule (I) selon la revendication 1, caractérisé en ce qu'il s'agit d'un composé de formule (II) : LiS R5 R1 R4 R2 R3 (II) dans laquelle : - au moins l'un des substituants R1, R2, R3, R4 ou R5 représente un groupement -C(=S)- SLi, les autres, identiques ou différents, représentant un substituant R tel que défini en revendication 1 ; à l'état de base ou de sel ; ainsi que ses formes tautomères. 3. Composé selon la revendication précédente, caractérisé en ce que R3 représente un groupement -C(=S)-SLi, et R1, R2, R4 et R5, identiques ou différents, représentent un substituant R tel que défini en revendication 1. 4. Composé selon l'une quelconque des revendications précédentes, caractérisé en ce que R représente un atome d'hydrogène, un groupement -C(=S)-SLi, un groupement -OLi ou un groupement -SLi. 5. Composé selon l'une quelconque des revendications précédentes, caractérisé en ce que R représente un atome d'hydrogène. 6. Composé selon l'une quelconque des revendications précédentes, caractérisé en ce qu'il s'agit du composé (1,4-benzene)-bisdithioate de bis-lithium de formule : ou sa forme tautomère. 7. Utilisation d'un composé tel que défini selon l'une quelconque des revendications 1 à 6 comme matériau actif d'électrode. 8. Matériau actif d'électrode comprenant au moins un composé tel que défini selon l'une quelconque des revendications 1 à 6. 9. Matériau selon la revendication 8, se présentant sous la forme d'une poudre dispersé ou en solution. 10. Electrode formée en tout ou partie d'un matériau tel que défini en revendications 8 ou 9. 11. Electrode selon la revendication 10, comprenant en outre au moins un additif conducteur électronique. 12. Electrode selon la revendication précédente, le ou lesdits additif(s) conducteur(s) électronique(s) étant avantageusement choisi(s) parmi des fibres de carbone, du noir de carbone, des nanotubes de carbone, du graphène et leurs analogues. 13. Electrode selon l'une quelconque des revendications 10 à 12, comprenant en outre au moins un liant. 14. Electrode selon la revendication précédente, le ou lesdits liant(s) étant avantageusement choisi(s) parmi des liants fluorés, en particulier parmi le polytétrafluoroéthylène, le polyfluorure de vinylidène, les polymères dérivés de carboxyméthylcellulose, les polysaccharides et les latex notamment de type caoutchouc styrène-butadiène. 15. Procédé de préparation d'une électrode telle que définie selon l'une quelconque des revendications 10 à 14 comprenant au moins les étapes consistant en : (i) disposer d'un mélange formé d'au moins un matériau d'électrode tel que défini en revendications 8 ou 9, d'une phase liquide, en particulier comprenant un ou plusieurs 10 solvants organiques ou aqueux, et éventuellement d'un ou plusieurs additif(s) conducteur(s) électronique(s) et/ou liant(s) ; et (ii) déposer ledit mélange de l'étape (i) par enduction ou par une technique d'impression sur un substrat de base ou par extrusion ou par colaminage. 16. Procédé selon la revendication 15, ledit substrat de base étant un film 15 polymérique de type polyéthylène ou polypropylène, ledit procédé comprenant une étape ultérieure (iii) de décollage dudit film polymérique, pour former une électrode autosupportée. 17. Procédé de préparation d'une électrode telle que définie selon l'une quelconque des revendications 10 à 14, comprenant la formation d'un polymère par 20 électropolymérisation in situ sur un collecteur de courant, de monomères fonctionnalisés par des entités de formule (I) telles que définies selon l'une quelconque des revendications 1 à 6. 18. Procédé selon la revendication 17, comprenant au moins les étapes consistant en : 25 (i) introduire lesdits monomères fonctionnalisés par des entités de formule (I) sous forme de poudre dans l'électrolyte d'une cellule électrochimique au lithium ou mettre en solution lesdits monomères fonctionnalisés dans l'électrolyte d'une cellule électrochimique au lithium ; et (ii) effectuer au moins un cycle de charge de la cellule pour former une électrode 30 positive, ou au moins un cycle de décharge de la cellule pour former une électrode négative. 19. Batterie secondaire au lithium comprenant une électrode tel que définie selon l'une quelconque des revendications 10 à 14. 20. Batterie selon la revendication précédente, caractérisée en ce qu'il s'agit d'une batterie lithium-ion, lithium-polymère, lithium-soufre, lithium-air ou supercondensateur, en particulier une batterie lithium-ion.